НЕПРЕРЫВНАЯ ЛЕНТА ПРЕССА ДЛЯ КЕРАМИЧЕСКИХ ПЛИТ, ИМЕЮЩИХ СТРУКТУРНУЮ ПОВЕРХНОСТЬ, СПОСОБ ИЗГОТОВЛЕНИЯ ЛЕНТЫ И ЕЕ ПРИМЕНЕНИЕ

1. Способ изготовления непрерывной ленты пресса или вулканизационной матрицы пуансона керамической формы для создания керамических плит, имеющих структурную поверхность, содержащий следующие этапы:
- продвижение ленты или матрицы на шаги, равные дольной единице длины ленты или матрицы;
- воздействие, при каждом шаге продвижения, на полосу ленты или матрицы, имеющую ширину, равную шагу, посредством по меньшей мере головки для струйной печати, управляемой пьезоэлектрическим образом посредством изображения, для получения на ленте или матрице слоя выбрасываемого материала, воспроизводящего изображение, причем головка выполнена с возможностью ее перемещения в поперечном направлении относительно ленты или матрицы и выбрасывания струи чернил, относящимся к чернилам типа, отверждаемого управляемым образом посредством ультрафиолетового излучения;
- воздействие на полосу материала, выброшенного посредством головки, ультрафиолетовой лампой для осуществления отверждения чернил;
- повторение операций печати и отверждения на одной полосе по меньшей мере один раз.
2. Способ по п. 1, отличающийся тем, что лента или матрица выполнена из материала, выбранного из следующих материалов: металл или композитный материал со стеклянными, углеродными или кевларовыми волокнами.
3. Способ по п. 1, отличающийся тем, что чернила представляют собой смесь акрилатных или эпоксидных мономеров и олигомеров, с добавлением частиц фотоинициаторов.
4. Способ по п. 1, отличающийся тем, что энергию ультрафиолетового излучения при одном проходе, за исключением последнего прохода, изменяют до уровня энергии, позволяющего осуществить только начало отвердевания для обеспечения лучшей адгезии слоев чернил, наносимых при следующих проходах.
5. Способ по п. 1, отличающийся тем, что выбрасываемые чернила содержат фракции, содержащие от 10% до 90% мономеров и олигомеров, выбранных из следующих видов: чистые акриловые полимеры, полиэфирные акрилаты, полиуретановые акрилаты, эпоксиакрилаты, поливинилхлориды, эпоксидные смолы, вызывающие отверждение под воздействием ультрафиолетовых лучей и тепла.
6. Способ по п. 5, отличающийся тем, что он содержит дополнительный этап, на котором ленту или матрицу, после нанесения всех слоев, подвергают тепловой обработке при температуре от 150°С до 200°С в течение по меньшей мере 15 минут.
7. Способ по п. 1, отличающийся тем, что информацию, предназначенную для ее отправки на головки, получают путем обработки изображений в градациях серого, с глубиной цвета по меньшей мере 8 бит, соответствующей 256 оттенкам серого.
8. Способ по п. 1, отличающийся тем, что необработанную ленту располагают с растяжением между двумя роликами, после чего выполняют ее натяжение, при этом длину ленты определяют так, чтобы получить точное расширение натянутой ленты, и чтобы обеспечить возможность автоматического определения электронной системой управления головок размеров графического изображения, которое необходимо напечатать на расчетной длине ленты.
9. Способ по п. 8, отличающийся тем, что удлинение натянутой ленты и точное значение ее увеличения определяют путем отслеживания, оптическим образом, ряда контрольных маркеров, расположенных на ленте.
10. Способ по п. 1, отличающийся тем, что выше по ходу движения относительно места действия печатающей головки на ленту воздействуют истирающим средством, обеспечивающим очистку поверхности от напечатанного ранее изображения.
11. Непрерывная лента пресса для создания керамических плит, имеющих структурную поверхность, содержащая на своей внешней поверхности трехмерную структуру, отличающаяся тем, что трехмерная структура содержит по меньшей мере слой, полученный с использованием резины, содержащей смесь акрилатных или эпоксидных мономеров и олигомеров, с добавлением частиц фотоинициаторов, отверждаемых под воздействием ультрафиолетовых лучей.
12. Лента по п. 11, отличающаяся тем, что резина содержит фракции, содержащие от 10% до 90% мономеров и олигомеров, выбранных из следующих видов: чистые акриловые полимеры, полиэфирные акрилаты, полиуретановые акрилаты, эпоксиакрилаты, поливинилхлориды, эпоксидные смолы, которые начинают отверждаться под воздействием ультрафиолетовых лучей и тепла.
13. Матрица для вулканизации поверхности пуансона керамической формы, имеющая на внешней поверхности трехмерную структуру, отличающаяся тем, что трехмерная структура содержит по меньшей мере слой, полученный с использованием резины, содержащей смесь акрилатных или эпоксидных мономеров и олигомеров, с добавлением частиц фотоинициаторов.
14. Матрица по п. 13, отличающаяся тем, что резина содержит фракции, содержащие от 10% до 90% мономеров и олигомеров, выбранных из следующих видов: чистые акриловые полимеры, полиэфирные акрилаты, полиуретановые акрилаты, эпоксиакрилаты, поливинилхлориды, эпоксидные смолы, которые начинают отверждаться под воздействием ультрафиолетовых лучей и тепла.
15. Матрица по п. 13, отличающаяся тем, что резина содержит фракции, содержащие от 10% до 90% мономеров и олигомеров, выбранных из следующих видов: чистые акриловые полимеры, полиэфирные акрилаты, полиуретановые акрилаты, эпоксиакрилаты, поливинилхлориды, эпоксидные смолы, которые начинают отверждаться под воздействием ультрафиолетовых лучей и тепла, причем матрица представляет собой часть непрерывной ленты для создания керамических плит, содержащих структурную поверхность, причем лента имеет на своей внешней поверхности трехмерную структуру.